"黄色顔料Aと、下記一般式1で表されるエチレン性不飽和二重結合を1個有する単官能モノマーBと、下記一般式2で表される熱硬化性メラミン化合物C1またはその部分縮合物の混合物C2を含むメラミン化合物Cと、インキ組成物全量を基準として10重量以下の有機溶剤Dと、酸性基を有する多官能モノマーEとを含有することを特徴とするカラーフィルタ修正用インキ組成物。一般式1:[一般式1中、A1は、-Hまたは-CH3であり、A2は、炭素数2または3のアルキレン基であり、A3は、-H、またはベンゼン環を含んでいてもよい炭素数1~20のアルキル基であり、nは、1~4の整数である。]一般式2:一般式2中、D1~D6は、独立した置換基であり、-CH2OCH3、または-CH2OC4H9である。メラミン化合物Cの含有量が、一般式1で表されるエチレン性不飽和二重結合を1個有する単官能モノマーB100重量部に対し、10~100重量部であることを特徴とする請求項1に記載のカラーフィルタ修正用インキ組成物。メラミン化合物Cおよび酸性基を有する多官能モノマーEの合計量が、インキ組成物全量を基準として、15重量以上であることを特徴とする請求項1または2記載のカラーフィルタ修正用インキ組成物。請求項1~3いずれか1項に記載のカラーフィルタ修正用インキ組成物を用いて、カラーフィルタのフィルタセグメントの欠陥部分が修正されたカラーフィルタ。本発明は、ディスペンサ方式、インクジェット方式、針式等のカラーフィルタ修正用インキ組成物の塗布方式において、顔料として黄色顔料を含む場合にも、塗布媒体上やノズル部で乾燥による目詰まりを起こすことなく修正箇所に塗布され、修正箇所において、塗布液が広がることのない、インキ安定性および溶剤耐性に優れたカラーフィルタ修正用インキ組成物の提供を目的とする。本発明のインキ組成物は、黄色顔料Aと、下記一般式1で表されるエチレン性不飽和二重結合を1個有する単官能モノマーBと、下記一般式2で表される熱硬化性メラミン化合物C1またはその部分縮合物の混合物C2を含むメラミン化合物Cと、インキ組成物全量を基準として10重量以下の有機溶剤Dと、酸性基を有する多官能モノマーEとを含有してなることを特徴とする。一般式1:[一般式1中、A1は、-Hまたは-CH3であり、A2は、炭素数2または3のアルキレン基であり、A3は、-H、またはベンゼン環を含んでいてもよい炭素数1~20のアルキル基であり、nは、1~4の整数である。]一般式2:一般式2中、D1~D6は、独立した置換基であり、-CH2OCH3、または-CH2OC4H9である。また、本発明は、メラミン化合物Cの含有量が、一般式1で表されるエチレン性不飽和二重結合を1個有する単官能モノマーB100重量部に対し、10~100重量部であることを特徴とする前記カラーフィルタ修正用インキ組成物に関する。また、本発明は、メラミン化合物Cおよび酸性基を有する多官能モノマーEの合計量が、インキ組成物全量を基準として、15重量以上であることを特徴とする前記カラーフィルタ修正用インキ組成物に関する。また、本発明は、前記カラーフィルタ修正用インキ組成物を用いて、カラーフィルタのフィルタセグメントの欠陥部分が修正されたカラーフィルタに関する。本発明のカラーフィルタ修正用インキ組成物は、黄色顔料Aと、特定の単官能モノマーBと、特定のメラミン化合物Cと、インキ組成物全量を基準として10重量以下の有機溶剤Dと、特定の多官能モノマーEとを含有していることにより、ディスペンサ方式、インクジェット方式、針式等のカラーフィルタ修正用インキ組成物の塗布方式において、塗布媒体上やノズル部で乾燥による目詰まりを起こすことなく修正箇所に塗布され、修正箇所において、塗布液が広がることのない、インキ安定性および溶剤耐性に優れた微小修正着色膜を形成することができる。まず、本発明におけるカラーフィルタ修正用インキ組成物について具体的に説明する。本発明のカラーフィルタ用修正用インキ組成物は、黄色顔料Aと、一般式1で表されるエチレン性不飽和二重結合を1個有する単官能モノマーBと、下記一般式2で表される熱硬化性メラミン化合物C1またはその部分縮合物の混合物C2を含むメラミン化合物Cと、インキ全量を基準として10重量以下の有機溶剤Dと、酸性基を有する多官能モノマーEとを含有し、黄色フィルタセグメントの修正用黄色インキ組成物として用いることが好ましい。また、赤色フィルタセグメントの修正用赤色インキ組成物および緑色フィルタセグメントの修正用緑色インキ組成物等の調色用として用いることもできる。黄色顔料A黄色顔料Aとしては、C.I.PigmentYellow1、2、3、4、5、6、10、12、13、14、15、16、17、18、24、31、32、34、35、35:1、36、36:1、37、37:1、40、42、43、53、55、60、61、62、63、65、73、74、77、81、83、93、94、95、97、98、100、101、104、106、108、109、110、113、114、115、116、117、118、119、120、123、126、127、128、129、138、139、147、150、151、152、153、154、155、156、161、162、164、166、167、168、169、170、171、172、173、174、175、176、177、179、180、181、182、185、187、188、193、194、198、199、213、214等の黄色顔料を用いることができる。特に、キノフタロン系顔料、イソインドリンおよびイソインドリノン系顔料、アゾ系顔料等が、耐性、輝度、コントラスト特性あるいは着色力に優れており、好適に用いられる。キノフタロン系顔料としては、例えば、C.I.PigmentYellow138等が挙げられる。イソインドリンおよびイソインドリノン系顔料としては、例えばC.I.PigmentYellow139、C.I.PigmentYellow185等が挙げられる。また、アゾ系顔料は、本発明では金属錯体であることが好ましく、例えば、C.I.PigmentYellow150等が挙げられる。黄色顔料Aは、その他顔料として、赤色顔料または緑色顔料を併用しても良い。併用できる赤色顔料として、例えば、C.I.PigmentRed7、9、14、41、48:1、48:2、48:3、48:4、81:1、81:2、81:3、97、122、123、146、149、168、177、178、180、184、185、187、192、200、202、208、210、215、216、217、220、223、224、226、227、228、240、242、246、254、255、264、272等を用いることができる。また、併用できる緑色顔料として、例えばC.I.PigmentGreen7、10、36、37、58等を用いることができる。インキ組成物中に含まれる黄色顔料Aおよびその他顔料の量は、充分な色再現性を得る観点から5重量以上であり、より好ましくは10重量以上である。また、インキ組成物の安定性が良くなることから、90重量以下が好ましく、80重量以下がより好ましい。また、黄色顔料Aと共にその他顔料を含む場合の黄色顔料Aの含有量は、色再現性の観点から、顔料全量を基準100重量として5重量以上60重量以下が好ましい。単官能モノマーB単官能モノマーBは、一般式1で表される化合物である。この化合物は、可視光領域の400~700nmの全波長領域において透過率が高く、低粘度であることから、顔料を分散させる顔料担体として用いることができ、また顔料分散性が良好であり好適である。更に、顔料分散に溶剤のみを用いる場合と比較して、乾燥性が低く、吐出部分の乾燥を防ぐことができる。顔料分散性の点から、nは、1~4であることが好ましく、更に好ましくはnが1である。一般式1:[一般式1中、A1は、-Hまたは-CH3であり、A2は、炭素数2または3のアルキレン基であり、A3は、-H、またはベンゼン環を含んでいてもよい炭素数1~20のアルキル基であり、nは、1~4の整数である。]単官能モノマーBとしては、例えば、A1およびA3が-H、A2が-C2H4、nが1である製品として、ビスコート192大阪有機化学社製、SR-339A化薬サートマー社製、ライトアクリレートPO-A共栄社化学社製、NKエステルAMP-10G新中村化学社製、ニューフロンティアPHE第一工業製薬社製、およびフォトマー4035サンノプコ社製等、A1およびA3が-H、A2が-C2H4、nが2の製品として、アロニックスM-101東亞合成社製、ビスコート193大阪有機化学社製、NKエステルAMP-20G新中村化学社製、ライトアクリレートP-200A共栄社化学社製、およびニューフロンティアPHE-2第一工業製薬社製等、A1およびA3が-H、A2が-C2H4、nが4の製品として、アロニックスM-102東亞合成社製等が挙げられる。単官能モノマーBは、黄色顔料Aを含む顔料全体100重量部に対して、インキ組成物の安定性を得るために、50重量部以上が好ましく、80重量部以上がより好ましい。また、充分な色再現性を得る観点から1000重量部以下であり、より好ましくは900重量部以下である。メラミン化合物Cメラミン化合物Cは、下記一般式2で表される熱硬化性メラミン化合物C1またはその部分縮合物の混合物C2を含むメラミン化合物Cであり、熱硬化性メラミン化合物C1と、その部分縮合物の混合物C2とをともに含有する場合も含む。この化合物は、常温では低粘度かつ安定で、揮発成分が少ないことから、インキ組成物の塗布媒体中および吐出口で目詰まりを起こさず、微小な修正箇所で広がらず、さらに熱硬化により諸耐性に優れた微小着色膜を形成することができ、好適に使用できる。また、単官能モノマーBとの相溶性が良好で、顔料分散安定性を保つことができる。一般式2:一般式2中、D1~D6は、独立した置換基であり、-CH2OCH3、または-CH2OC4H9である。具体的には、例えば以下の市販品が挙げられる。メラミン化合物Cとしては、D1~D6が-CH2OCH3の製品として、ニカラックMW-30M、ニカラックMW-30、ニカラックMW-22、およびニカラックMW-21以上日本カーバイド工業社製、並びに、サイメル300、サイメル301、サイメル303、およびサイメル350以上日本サイテックインダストリーズ社製等、D1~D6が-CH2OCH3および-CH2OC4H9の製品として、ニカラックMX-45、ニカラックMX-500、ニカラックMX-520、およびニカラックMX-43以上日本カーバイド工業社製、並びに、サイメル232、サイメル235、サイメル236、およびサイメル238以上日本サイテックインダストリーズ社製等、D1~D6が-CH2OC4H9の製品として、マイコート506以上日本サイテックインダストリーズ社製等のヘキサメチロールメラミンのフルアルキルエーテル化合物および/またはその部分縮合物の混合物平均重合度が1~3が挙げられる。D1~D6の内一つ以上が、-Hであるイミノタイプや、-CH2OHであるメチロールタイプや、D1~D6の内一つ以上がHおよびD1~D6の内一つ以上が-CH2OHであるイミノメチロールタイプは、反応性が高く、インキが経時で増粘して、ディスペンサ等の塗布媒体の吐出口が詰まる場合があるので好ましくない。メラミン化合物Cの平均重合度は、一般式2で表される熱硬化性メラミン化合物C1およびその部分縮合物の混合物C2を含むメラミン化合物Cの重量平均分子量を、一般式2で表される熱硬化性メラミン化合物C1の重量平均分子量で割った値である。平均重合度は、1.05より大きく2.60未満、より好ましくは、1.2~2.3が望ましい。1.05以下だと、ヘキサメチロールメラミンのフルアルキルエーテル化合物の純度が高すぎて結晶となり、単官能モノマーBとの相溶性が悪くなり好ましくない。2.60より大きいと、粘度が高くなり、ディスペンサ等の塗布媒体の吐出口が詰まる場合があるので好ましくない。メラミン化合物Cは、単官能モノマーB100重量部に対し、10~100重量部であることが好ましい。メラミン化合物Cが10重量部未満では、硬化性が不充分となる。また、メラミン化合物Cが100重量部を上回ると、縮合による膜収縮の影響が大きく硬化塗膜の形成が難しい。有機溶剤D有機溶剤Dとしては、カラーフィルタ用インキ組成物に一般的に用いられるものを含むことができる。例えば1,2,3-トリクロロプロパン、1,3-ブタンジオール、1,3-ブチレングリコール、1,3-ブチレングリコールジアセテート、1,4-ジオキサン、2-ヘプタノン、2-メチル-1,3-プロパンジオール、3,5,5-トリメチル-2-シクロヘキセン-1-オン、3,3,5-トリメチルシクロヘキサノン、3-エトキシプロピオン酸エチル、3-メチル-1,3-ブタンジオール、3-メトキシ-3-メチル-1-ブタノール、3-メトキシ-3-メチルブチルアセテート、3-メトキシブタノール、3-メトキシブチルアセテート、4-ヘプタノン、m-キシレン、m-ジエチルベンゼン、m-ジクロロベンゼン、N,N-ジメチルアセトアミド、N,N-ジメチルホルムアミド、n-ブチルアルコール、n-ブチルベンゼン、n-プロピルアセテート、N-メチルピロリドン、o-キシレン、o-クロロトルエン、o-ジエチルベンゼン、o-ジクロロベンゼン、p-クロロトルエン、p-ジエチルベンゼン、sec-ブチルベンゼン、tert-ブチルベンゼン、γ―ブチロラクトン、イソブチルアルコール、イソホロン、エチレングリコールジエチルエーテル、エチレングリコールジブチルエーテル、エチレングリコールモノイソプロピルエーテル、エチレングリコールモノエチルエーテル、エチレングリコールモノエチルエーテルアセテート、エチレングリコールモノターシャリーブチルエーテル、エチレングリコールモノブチルエーテル、エチレングリコールモノブチルエーテルアセテート、エチレングリコールモノプロピルエーテル、エチレングリコールモノヘキシルエーテル、エチレングリコールモノメチルエーテル、エチレングリコールモノメチルエーテルアセテート、ジイソブチルケトン、ジエチレングリコールジエチルエーテル、ジエチレングリコールジメチルエーテル、ジエチレングリコールモノイソプロピルエーテル、ジエチレングリコールモノエチルエーテルアセテート、ジエチレングリコールモノブチルエーテル、ジエチレングリコールモノブチルエーテルアセテート、ジエチレングリコールモノメチルエーテル、シクロヘキサノール、シクロヘキサノールアセテート、シクロヘキサノン、ジプロピレングリコールジメチルエーテル、ジプロピレングリコールメチルエーテルアセテート、ジプロピレングリコールモノエチルエーテル、ジプロピレングリコールモノブチルエーテル、ジプロピレングリコールモノプロピルエーテル、ジプロピレングリコールモノメチルエーテル、ダイアセトンアルコール、トリアセチン、トリプロピレングリコールモノブチルエーテル、トリプロピレングリコールモノメチルエーテル、プロピレングリコールジアセテート、プロピレングリコールフェニルエーテル、プロピレングリコールモノエチルエーテル、プロピレングリコールモノエチルエーテルアセテート、プロピレングリコールモノブチルエーテル、プロピレングリコールモノプロピルエーテル、プロピレングリコールモノメチルエーテル、プロピレングリコールモノメチルエーテルアセテート、プロピレングリコールモノメチルエーテルプロピオネート、ベンジルアルコール、メチルイソブチルケトン、メチルシクロヘキサノール、酢酸n-アミル、酢酸n-ブチル、酢酸イソアミル、酢酸イソブチル、酢酸プロピル、および二塩基酸エステル等が挙げられ、これらを単独で若しくは混合して用いる。有機溶剤Dは揮発性が高いため、本発明のインキ組成物中に多量に含まれていると、乾燥による急激な増粘、収縮、および顔料分散不良等が原因となって、ディスペンサ等の塗布媒体の吐出口が詰まったり、修正部分が収縮したり、あるいはクラックが生じる等の問題がある。従って、インキ組成物中の有機溶剤の含有量は、できるだけ少なくすることが望ましいが、インキ粘度の調整を行うために高沸点の有機溶剤を添加する場合や、有機溶剤を含む原材料を使用する場合もあるので、0重量にすることは難しい。樹脂型分散剤やレベリング剤等の添加剤に含まれる有機溶剤や、粘度調整剤としての有機溶剤を考慮して、インキ組成全量を基準100重量として、10重量までは含有することができる。酸性基を有する多官能モノマーE酸性基を有する多官能モノマーEとしては、例えば、多価アルコールとメタアクリル酸との遊離水酸基含有ポリメタアクリレート類と、ジカルボン酸類とのエステル化物;多価カルボン酸と、モノヒドロキシアルキルメタアクリレート類とのエステル化物等を挙げることができる。具体例としては、トリメチロールプロパンジアクリレート、トリメチロールプロパンジメタクリレート、ペンタエリスリトールトリアクリレート、ペンタエリスリトールトリメタクリレート、ジペンタエリスリトールペンタアクリレート、ジペンタエリスリトールペンタメタクリレート等のモノヒドロキシオリゴアクリレートまたはモノヒドロキシオリゴメタクリレート類と、マロン酸、こはく酸、グルタル酸、テレフタル酸等のジカルボン酸類との遊離カルボキシル基含有モノエステル化物;プロパン-1,2,3-トリカルボン酸トリカルバリル酸、ブタン-1,2,4-トリカルボン酸、ベンゼン-1,2,3-トリカルボン酸、ベンゼン-1,3,4-トリカルボン酸、ベンゼン-1,3,5-トリカルボン酸等のトリカルボン酸類と、2-ヒドロキシエチルアクリレート、2-ヒドロキシエチルメタクリレート、2-ヒドロキシプロピルアクリレート、2-ヒドロキシプロピルメタクリレート等のモノヒドロキシモノアクリレートまたはモノヒドロキシモノメタクリレート類との遊離カルボキシル基含有オリゴエステル化物等を挙げることができる。また、下記一般式3により表わされる化合物も好ましく使用出来る。一般式3H2C=CR1COOm-X-OCOCHR1CH2SR2COOHp[一般式3中、R1は-Hまたは-CH3、R2は炭素数1~12の炭化水素基、Xはmp価の炭素数3~60の有機基、mは2~18の整数、pは1~3の整数である。]ここで、一般式3で表される化合物は、例えば、以下の方法により容易に得ることができる。1Xで表される有機基を与える化合物をアクリル酸とエステル化してアクリル化させた後、得られた化合物にメルカプト化合物を付加させる方法2Xで表される有機基を与える化合物をポリイソシアネート化合物で変性させた後、得られた化合物に水酸基を有するアクリレート化合物でアクリル化させた後、得られた化合物にメルカプト化合物を付加させる方法3Xで表される有機基を与える化合物をアクリル酸とエステル化してアクリル化させた後、ポリイソシアネート化合物で変性させ、得られた化合物にメルカプト化合物を付加させる方法。Xで表される有機基を与える化合物としては、ペンタエリスリトール、ペンタエリスリトールのカプロラクトン変性物、ペンタエリスリトールのポリイソシアネート変性物、およびジペンタエリスリトール、ジペンタエリスリトールのカプロラクトン変性物、ジペンタエリスリトールのポリイソシアネート変性物を挙げることができる。メルカプト化合物としては、例えば、メルカプト酢酸、2-メルカプトプロピオン酸、3-メルカプトプロピオン酸、o-メルカプト安息香酸、2-メルカプトニコチン酸、メルカプトコハク酸などが挙げられる。これらの酸性基を有する多官能モノマーEを含有することで、インキ安定性と塗膜の溶剤耐性を両立することが可能となる。インキ組成物中に含まれる多官能モノマーEの量は、インキ組成物全量を基準100重量として、5重量以上、80重量以下であることが好ましい。多官能モノマーEの量が5重量未満では、流動性や硬化性を改善する十分な効果は得られ難く、また、80重量を上回ると、充分な色再現性が得られ難い。インキ組成物中に含まれるメラミン化合物Cおよび酸性基を有する多官能モノマーEの合計量は、インキ組成物全量を基準100重量として、15重量以上85重量以下であることが好ましい。メラミン化合物Cおよび酸性基を有する多官能モノマーEの合計量が15重量未満では、流動性や硬化性を改善する十分な効果は得られ難く、また、85重量を上回ると、充分な色再現性が得られ難い。着色組成物の製造方法本発明のカラーフィルタ用修正用インキ組成物は、黄色顔料Aを、単官能モノマーB、メラミン化合物C、有機溶剤D、および酸性基を有する多官能モノマーEに分散、あるいは一部成分と分散した後、分散体を残りの成分と混合攪拌することにより製造することができる。黄色顔料Aおよびその他の顔料の分散は、三本ロールミル、二本ロールミル、サンドミル、ニーダー、アトライター等の各種分散手段を用いて行うことができる。また、本発明のインキ組成物は、黄色顔料Aと、併用する赤色顔料や緑色顔料等のその他の顔料を一緒に分散してもよく、別々に分散したものを混合して製造することもできる顔料を顔料担体中に分散する際には、適宜、色素誘導体や、樹脂型顔料分散剤、界面活性剤等の分散助剤を用いることができる。分散助剤は、顔料の分散に優れ、分散後の顔料の再凝集を防止する効果が大きいので、分散助剤を用いて有機顔料を分散してなるインキ組成物を用いた場合には、透明性に優れたカラーフィルタが得られる。色素誘導体色素誘導体としては、有機顔料、アントラキノン、アクリドンまたはトリアジンに、塩基性置換基、酸性置換基、または置換基を有していても良いフタルイミドメチル基を導入した化合物があげられる。本発明においては、中でも顔料誘導体が好ましく、その構造は、下記一般式4で示される化合物である。一般式4:P-Lqただし、P:有機顔料残基L:塩基性置換基、酸性置換基、置換基を有していても良いフタルイミドメチル基を導入した化合物などq:1~4の整数である色素誘導体は、例えば、特開昭63-305173号公報、特公昭57-15620号公報、特公昭59-40172号公報、特公昭63-17102号公報、又は特公平5-9469号公報等に記載されているものを使用でき、これらは単独で又は2種類以上を混合して用いることができる。色素誘導体の配合量は、黄色顔料A100重量部に対し、好ましくは1~50重量部、更に好ましくは3~30重量部、最も好ましくは5~25重量部である。黄色顔料A100重量部に対し、色素誘導体が1重量部未満であると分散性が悪くなる場合があり、50重量部を超えると耐熱性、耐光性が悪くなる場合がある。一般式4中、Pの有機顔料残基を構成する有機顔料としては、下記のようなものが挙げられる。例えば、ジケトピロロピロール系顔料、アゾ、ジスアゾ、及びポリアゾ等のアゾ系顔料;銅フタロシアニン、ハロゲン化銅フタロシアニン、及び無金属フタロシアニン等のフタロシアニン系顔料;アミノアントラキノン、ジアミノジアントラキノン、アントラピリミジン、フラバントロン、アントアントロン、インダントロン、ピラントロン、及びビオラントロン等のアントラキノン系顔料;キナクリドン系顔料;ジオキサジン系顔料;ペリノン系顔料;ペリレン系顔料;チオインジゴ系顔料;イソインドリン系顔料;イソインドリノン系顔料;キノフタロン系顔料;スレン系顔料;並びに、金属錯体系顔料等が挙げられる。樹脂型顔料分散剤樹脂型顔料分散剤としては、ポリウレタン、ポリアクリレート等のポリカルボン酸エステル、不飽和ポリアミド、ポリカルボン酸、ポリカルボン酸部分アミン塩、ポリカルボン酸アンモニウム塩、ポリカルボン酸アルキルアミン塩、ポリシロキサン、長鎖ポリアミノアマイドリン酸塩、水酸基含有ポリカルボン酸エステルや、これらの変性物、並びにポリ低級アルキレンイミンと遊離のカルボキシル基を有するポリエステルとの反応により形成されたアミドやその塩等の油性分散剤;さらに、メタアクリル酸-スチレン共重合体、メタアクリル酸-メタアクリル酸エステル共重合体、スチレン-マレイン酸共重合体、ポリビニルアルコール、およびポリビニルピロリドン等の水溶性高分子系、ポリエステル系、変性ポリアクリレート系、エチレンオキサイド/プロピレンオキサイド付加化合物系、並びに燐酸エステル系等の水性分散剤等を挙げることができ、これらは、単独でまたは2種以上を混合して用いることができる。界面活性剤界面活性剤としては、ポリオキシエチレンアルキルエーテル硫酸塩、ドデシルベンゼンスルホン酸ナトリウム、スチレン-アクリル酸共重合体のアルカリ塩、ステアリン酸ナトリウム、アルキルナフタリンスルホン酸ナトリウム、アルキルジフェニルエーテルジスルホン酸ナトリウム、ドデシル硫酸モノエタノールアミン、ドデシル硫酸トリエタノールアミン、ドデシル硫酸アンモニウム、ステアリン酸モノエタノールアミン、ステアリン酸ナトリウム、ドデシル硫酸ナトリウム、スチレン-アクリル酸共重合体のモノエタノールアミン、およびポリオキシエチレンアルキルエーテルリン酸エステル等のアニオン性界面活性剤;ポリオキシエチレンオレイルエーテル、ポリオキシエチレンドデシルエーテル、ポリオキシエチレンノニルフェニルエーテル、ポリオキシエチレンアルキルエーテルリン酸エステル、ポリオキシエチレンソルビタンモノステアレート、およびポリエチレングリコールモノラウレート等のノニオン性界面活性剤;アルキル4級アンモニウム塩、およびそれらのエチレンオキサイド付加物等のカオチン性界面活性剤;アルキルジメチルアミノ酢酸ベタイン等のアルキルベタイン;並びに、アルキルイミダゾリン等の両性界面活性剤が挙げられ、これらは単独でまたは2種以上を混合して用いることができる。樹脂型分散剤、界面活性剤を添加する場合には、有機顔料A100重量部に対し、好ましくは0.1~55重量部、さらに好ましくは0.1~45重量部である。樹脂型分散剤、界面活性剤の配合量が、0.1重量部未満の場合には、添加した効果が得られ難く、配合量が55重量部より多いと、過剰な分散剤により分散に影響を及ぼすことがある。光重合開始剤本発明のインキ組成物には、紫外線照射により硬化させるために、光重合開始剤等を含むこともできる。光重合開始剤としては、4-フェノキシジクロロアセトフェノン、4-t-ブチル-ジクロロアセトフェノン、ジエトキシアセトフェノン、1-4-イソプロピルフェニル-2-ヒドロキシ-2-メチルプロパン-1-オン、1-ヒドロキシシクロヘキシルフェニルケトン、2-ベンジル-2-ジメチルアミノ-1-4-モルフォリノフェニル-ブタン-1-オンなどのアセトフェノン系化合物、ベンゾイン、ベンゾインメチルエーテル、ベンゾインエチルエーテル、ベンゾインイソプロピルエーテル、ベンジルジメチルケタールなどのベンゾイン系化合物、ベンゾフェノン、ベンゾイル安息香酸、ベンゾイル安息香酸メチル、4-フェニルベンゾフェノン、ヒドロキシベンゾフェノン、アクリル化ベンゾフェノン、4-ベンゾイル-4’-メチルジフェニルサルファイド、3,3’,4,4’-テトラt-ブチルパーオキシカルボニルベンゾフェノンなどのベンゾフェノン系化合物、チオキサントン、2-クロルチオキサントン、2-メチルチオキサントン、イソプロピルチオキサントン、2,4-ジイソプロピルチオキサントン、2,4-ジエチルチオキサントンなどのチオキサントン系化合物、2,4,6-トリクロロ-s-トリアジン、2-フェニル-4,6-ビストリクロロメチル-s-トリアジン、2-p-メトキシフェニル-4,6-ビストリクロロメチル-s-トリアジン、2-p-トリル-4,6-ビストリクロロメチル-s-トリアジン、2-ピペロニル-4,6-ビストリクロロメチル-s-トリアジン、2,4-ビストリクロロメチル-6-スチリル-s-トリアジン、2-ナフト-1-イル-4,6-ビストリクロロメチル-s-トリアジン、2-4-メトキシ-ナフト-1-イル-4,6-ビストリクロロメチル-s-トリアジン、2,4-トリクロロメチル-ピペロニル-6-トリアジン、2,4-トリクロロメチル4’-メトキシスチリル-6-トリアジンなどのトリアジン系化合物、1,2-オクタンジオン,1-4-フェニルチオフェニル-,2-O-ベンゾイルオキシム、O-アセチル-N-1-フェニル-2-オキソ-2-4’-メトキシ-ナフチルエチリデンヒドロキシルアミンなどのオキシムエステル系化合物、ビス2,4,6-トリメチルベンゾイルフェニルホスフィンオキサイド、2,4,6-トリメチルベンゾイルジフェニルホスフィンオキサイドなどのホスフィン系化合物、9,10-フェナンスレンキノン、カンファーキノン、エチルアントラキノンなどのキノン系化合物、ボレート系化合物、カルバゾール系化合物、イミダゾール系化合物、チタノセン系化合物などが用いられる。これらの光重合開始剤は1種または2種以上混合して用いることができる。光重合開始剤の含有量は、黄色顔料A100重量部に対して、5~200重量部が好ましく、より好ましくは10~150重量部である。カラーフィルタ修正方法次に、本発明のインキ組成物を用いたカラーフィルタの修正方法について説明する。カラーフィルタの欠陥を修正するには、本発明のインキ組成物を針の先端に付着させて欠陥部分に接触、あるいは、ディスペンサまたは先端が微細なディスペンサに充填したインキ組成物を欠陥部分に押し出し、欠陥部分を被覆することにより行われる。カラーフィルタの欠陥修正は、欠陥部分を含む塗膜を取り除いた上で、インキ組成物を塗布することにより行うこともできる。本発明のインキ組成物は、コンベクションオーブン、IRランプ、ハロゲンランプ、ホットプレート等により加熱硬化する。また、光重合化合物を含む場合には、紫外線照射により硬化させることもできる。本発明のカラーフィルタ修正用インキ組成物は、黄色インキ組成物として用い、黄色フィルタセグメントの修正用に用いることができる。また、赤色インキ組成物、および緑色インキ組成物に用い、赤色フィルタセグメントおよび緑色フィルタセグメントの修正用に用いることもできる。以下に、実施例により、本発明をさらに詳細に説明するが、本発明はその要旨を超えない限り以下の実施例に限定されるものではない。なお、実施例中、部およびは、重量部および重量をそれぞれ表す。実施例1下記の組成の混合物を均一に攪拌混合した後、直径1mmのジルコニアビーズを用いて、アイガーミルアイガージャパン社製ミニモデルM-250MKIIで5時間分散した後、5μmのフィルタで濾過し、黄色顔料組成物1を作製した。黄色アゾ系顔料30.0部C.I.PigmentYellow150ランクセス社製E4GN樹脂型顔料分散剤6.0部ビックケミー社製Disperbyk-111単官能モノマー64.0部大阪有機化学社製ビスコート192ついで、下記の組成の混合物を均一になるように攪拌混合した後、1μmのフィルタで濾過し、実施例1のカラーフィルタ修正用インキ組成物1を作製した。黄色顔料組成物145.0部メラミン化合物15.0部三和ケミカル社製ニカラックMW-30酸性基を有する多官能モノマー39.0部東亞合成社製アロニックスM-520有機溶剤1.0部シクロヘキサノン実施例2~7および比較例1~6顔料組成物の組成および配合量を表1、カラーフィルタ修正用インキ組成物の組成および配合量を表2とする以外は、実施例1と同様にして、実施例2~7および比較例1~6のカラーフィルタ修正用インキ組成物を作製した。ここで、表1の黄色顔料AのC.I.Pigmentナンバーは次の通りである。ランクセス社製E4GN:C.I.PigmentYellow150BASF社製PALIOTOLYELLOWK0960-HD:C.I.PigmentYellow138BASF社製PALIOTOLYELLOWD1819:C.I.PigmentYellow139BASF社製PALIOTOLYELLOWD1155:C.I.PigmentYellow185表1の単官能モノマーは次の通りである。大阪有機化学社製ビスコート192:一般式1で表されるモノマーで、R1およびR3が-H、R2が-C2H4、nが1である。東亜合成社製アロニックスM-101:一般式1で表されるモノマーで、R1およびR3が-H、R2が-C2H4、nが2である。新中村化学社製NKエステルAMP-60G:一般式1で表されるモノマーで、R1およびR3が-H、R2が-C2H4、nが6である。1C/B重量部単官能モノマーB100重量部に対するメラミン化合物Cの含有量重量部2CE重量インキ組成物全量中の、メラミン化合物Cおよび多官能モノマーEの合計量重量ここで、表2のメラミン化合物は次の通りである。日本カーバイド工業社製ニカラックMW-30:一般式2で表される熱硬化性メラミン化合物において、D1~D6が-CH2OCH3である。日本カーバイド工業社製ニカラックMX-45:一般式2で表される熱硬化性メラミン化合物において、D1~D6が-CH2OCH3および-CH2OC4H9である。三井サイテック社製マイコート506:一般式2で表される熱硬化性メラミン化合物において、D1~D6が-CH2OC4H9である。日本カーバイド工業社製ニカラックMS-11:一般式2で表される熱硬化性メラミン化合物において、D1~D6が-CH2OCH3および-CH2OHであり、溶剤が40含まれている。また、表2の酸性基を有する多官能モノマーEは次の通りである。東亞合成社製アロニックスM520:多塩基酸変性アクリルモノマー日本化薬社製カヤマーPM-21:リン酸変性アクリルモノマーまた、その他の多官能モノマーは次の通りである。東亞合成社製アロニックスM-400:ジペンタエリスリトールペンタおよびヘキサアクリレート酸性基を含まない多官能モノマー実施例および比較例で得られたインキ組成物を、ガラスマイクロピペット図1:管内径260μm、吐出先端内径5μmに充填し、修正用に画素を四角く除去した部分に押し出し塗布した。塗布出来たものについて230°Cで20分乾燥して塗膜を得た。評価方法および評価ランクは次の通りである。結果を表3に示す。耐乾燥性図1のガラスマイクロピペットの先端が鋭角でない方からインキ組成物を投入し、吐出圧力0.1MPaで押し出し評価。○:吐出される×:インキ組成物が先端部から出る瞬間に目詰まりにより吐出不能液の広がり抑制評価および外観評価上述の押し出し可能なインキについて修正部分を光学顕微鏡で観察した。○:除去された部分のみにインキ組成物が完全に補充され、除去していない部分にまでインキ組成物がオーバーラップすることなく、修正部と未修正部の色度差も少ない×:除去された部分のみにインキ組成物を完全に補充すると、修正部と未修正部の色度差が目立つ耐溶剤性評価乾燥塗膜をN-メチルピロリドンに30分浸漬後の塗膜の変化を観察。○:不溶。×:膨潤、溶解、あるいは色抜け。インキ安定性評価インキ組成物を23°C保存し、7日後に上記同様に塗布して判定。○:吐出良好×:インキ粘度大幅増大または分離により充填不可または塗膜均一性不可表3に示すように、本発明のインキ組成物は、図1に示すような先端が微細なディスペンサに充填して塗布する場合でも、耐乾燥性、液の広がり抑制評価、外観評価、溶剤耐性評価、インキ安定性のいずれの評価結果も良好だった。酸性基を有する多官能モノマーEを含まない比較例1では、23°C7日後になるとインキ粘度が増大し、吐出は可能であるものの塗膜均一性が劣っていたため、修正部分と未修正部分の色度差が目立つようになった。一般式1の単官能モノマーにおいて、nが6のものを使用した比較例2では、除去された部分のみにインキ組成物を完全に補充すると、修正部と未修正部の色度差が目立つようになった。また、23°C7日後にインキ粘度が増大し、ディスペンサへの充填ができなかった。溶剤Dの量がインキ全量を基準として10重量を超える比較例3では、インキ組成物が先端部から出る瞬間に目詰まりにより吐出不能となった。一般式2の熱硬化メラミン化合物および/またはその部分縮合物の混合物において、D1~D6が-CH2OCH3および-CH2OHであるものを使用した比較例4では、インキ組成物が先端部から出る瞬間に目詰まりにより吐出不能となった。また、23°C7日後にインキが分離し、ディスペンサへの充填ができなかった。熱硬化メラミン化合物および/またはその部分縮合物の混合物Cを含まない比較例5、および多官能モノマーEを含まない比較例6では、熱硬化が不十分で溶剤耐性が不良であった。"